(57)【特許請求の範囲】
【請求項１】
繊度１．５ｄｔｅｘ以下の潜在捲縮繊維が捲縮発現した高捲縮繊維を主体とする水流絡合不織布からなる、厚さ０．８ｍｍ以下の皮膚貼付基布であり、前記水流絡合不織布の次の式から算出される換算曲げ剛性Ｂｃが５．０×１０−４ｇｆ・ｃｍ２／ｃｍ／（ｇ／ｍ２）以下、かつ平均地合指数が０．２５以下であることを特徴とする皮膚貼付基布。
Ｂｃ＝Ｂｒ／Ｍ
ここで、Ｂｒはたて方向の曲げ剛性とよこ方向の曲げ剛性の算術平均曲げ剛性（単位：ｇｆ・ｃｍ２／ｃｍ）を表し、Ｍは目付（単位：ｇ／ｍ２）を表す
【発明の詳細な説明】
【技術分野】
【０００１】
本発明は薬効成分を含む膏体を塗布して外用貼付薬を構成するための皮膚貼付基布、化粧用ゲルを塗布して顔面パック材を構成するための皮膚貼付基布、又は化粧液を含浸して顔面パック材を構成するための皮膚貼付基布に関する。
【背景技術】
【０００２】
外用貼付薬は肘、膝、肩等の関節に貼付するなど、屈曲部に貼付する場合が多々あるため、外用貼付薬の基布として、伸縮性不織布が採用されている。この伸縮性不織布の１つの製造方法は、潜在捲縮性短繊維を含む繊維を、不織布の代表的な製造方法であるカード法或いはエアレイ法によって開繊して繊維ウエブを形成した後、熱を作用させることにより潜在捲縮性短繊維の捲縮を発現させて伸縮性不織布とすることが知られている。例えば、本出願人は特開２００１−１１７６２号公報（特許文献１）において、「顕在化した潜在捲縮繊維を主体とし、該潜在捲縮繊維の平均繊維長が４０ｍｍ以下であることを特徴とする伸縮性不織布。」を提案した。この伸縮性不織布は、潜在捲縮繊維の捲縮発現時に繊維同士が収縮して絡み合っても、１本の繊維長が比較的短いために、引き伸ばされた際に繊維同士を拘束する引張強さが低く抑えられる結果、患者が動作に違和感を覚えないというものである。この伸縮性不織布はある程度、患者の違和感を解消できるものであったが、更に違和感のない皮膚貼付基布が求められていた。
【０００３】
また、化粧用ゲルを塗布して顔面パック材を構成するための皮膚貼付基布、又は化粧液を含浸して顔面パック材を構成するための皮膚貼付基布として、前記と同様の伸縮性不織布が知られている（特許文献２、３）が、使用者が顔面に貼付した際に顔面の凹凸に十分に追従することができず、使用時に違和感を覚える場合があった。
【先行技術文献】
【特許文献】
【０００４】
【特許文献１】特開２００１−１１７６２号公報
【特許文献２】特開２００８−２８５４３３号公報
【特許文献３】特開２０００−１２８７３２号公報
【発明の概要】
【発明が解決しようとする課題】
【０００５】
本発明はこのような状況下においてなされたものであり、使用時に、更に違和感のない皮膚貼付基布を提供することを目的とする。
【課題を解決するための手段】
【０００６】
本発明の請求項１にかかる発明は「繊度１．５ｄｔｅｘ以下の潜在捲縮繊維が捲縮発現した高捲縮繊維を主体とする水流絡合不織布からなる、厚さ０．８ｍｍ以下の皮膚貼付基布であり、前記水流絡合不織布の次の式から算出される換算曲げ剛性Ｂｃが５．０×１０−４ｇｆ・ｃｍ２／ｃｍ／（ｇ／ｍ２）以下、かつ平均地合指数が０．２５以下であることを特徴とする皮膚貼付基布。
Ｂｃ＝Ｂｒ／Ｍ
ここで、Ｂｒはたて方向の曲げ剛性とよこ方向の曲げ剛性の算術平均曲げ剛性（単位：ｇｆ・ｃｍ２／ｃｍ）を表し、Ｍは目付（単位：ｇ／ｍ２）を表す」である。
【発明の効果】
【０００７】
本発明の請求項１にかかる発明は、換算曲げ剛性Ｂｃが５．０×１０−４ｇｆ・ｃｍ２／ｃｍ／（ｇ／ｍ２）以下と曲げ剛性の小さいものであるため、使用時に、容易に変形して皮膚に密着できるため、違和感のない皮膚貼付基布である。
【発明を実施するための形態】
【０００８】
本発明の不織布は伸縮性を有し、屈曲部の動き及び／又は皮膚の凹凸に対応でき、皮膚から剥離することがないように、高捲縮繊維を主体として構成されている。高捲縮繊維とは５０個／インチ以上の捲縮数を有する繊維をいう。このような高捲縮繊維は、例えば、潜在捲縮繊維の捲縮を発現させることによって得ることができる。なお、捲縮数はＪＩＳ  Ｌ１０１５：2010  ８．１２．１  けん縮数に規定する方法により得られる値である。
【０００９】
この潜在捲縮繊維としては、例えば、熱収縮率の異なる複数の樹脂が複合された複合繊維、繊維の一部に特定の熱履歴を施した繊維を挙げることができる。より具体的には、複合繊維として、偏心型芯鞘構造のもの、又はサイドバイサイド型構造のものを好適に用いることができる。熱収縮率の異なる樹脂の組み合わせとしては、例えば、ポリエステル−低融点ポリエステル、ポリアミド−低融点ポリアミド、ポリエステル−ポリアミド、ポリエステル−ポリプロピレン、ポリプロピレン−低融点ポリプロピレン、ポリプロピレン−ポリエチレンなど種々の合成樹脂を組み合わせたものが使用できる。特に、ポリエステル−低融点ポリエステル若しくはポリプロピレン−低融点ポリプロピレンの組み合わせからなる潜在捲縮繊維は、化学的な耐性と伸度特性の点で優れているため好ましい。また、繊維の一部に特定の熱履歴を施した潜在捲縮繊維としては、例えば、ポリエステル、ポリアミドなどの熱可塑性樹脂からなる繊維の一側面を熱刃などにあてながら通過させたものを使用できる。
【００１０】
この潜在捲縮繊維の繊度は特に限定するものではないが、曲げ剛性が小さく、使用時に違和感がないように、繊度は１．５ｄｔｅｘ以下であるのが好ましく、１．４ｄｔｅｘ以下であるのがより好ましく、１．３ｄｔｅｘ以下であるのが更に好ましく、１．２ｄｔｅｘ以下であるのが更に好ましく、１．１ｄｔｅｘ以下であるのが更に好ましい。繊度の下限は特に限定するものではないが、乾式法により繊維ウエブを形成する場合には、均一な地合いの繊維ウエブを形成できるように、また、引張り伸縮性に優れているように、０．５ｄｔｅｘ以上であるのが好ましく、０．８ｄｔｅｘ以上であるのがより好ましい。なお、繊度の異なる潜在捲縮繊維を２種類含んでいる場合、次の式により算出される平均繊度が前記繊度範囲内にあるのが好ましい。また、繊度の異なる潜在捲縮繊維を３種類以上含んでいる場合も同様にして算出した値が前記繊度範囲内にあるのが好ましい。
Ｆａｖ＝１／｛（Ｐａ／１００）／Ｆａ＋（Ｐｂ／１００）／Ｆｂ｝
ここで、Ｆａｖは平均繊度（単位：ｄｔｅｘ）、Ｐａは繊維ウエブに占める一方の繊維（繊維Ａ）の質量割合（単位：ｍａｓｓ％）、Ｆａは繊維Ａの繊度（単位：ｄｔｅｘ）、Ｐｂは繊維ウエブに占める他方の繊維（繊維Ｂ）の質量割合（単位：ｍａｓｓ％）、Ｆｂは繊維Ｂの繊度（単位：ｄｔｅｘ）をそれぞれ意味する。
【００１１】
また、潜在捲縮繊維の繊維長は特に限定するものではないが、曲げ剛性が小さく、使用時に違和感がないように、繊維長は６０ｍｍ以下であるのが好ましく、５０ｍｍ以下であるのがより好ましく、４５ｍｍ以下であるのが更に好ましい。繊維長の下限は特に限定するものではないが、乾式法により繊維ウエブを形成する場合には、均一な地合いの繊維ウエブを形成できるように、２５ｍｍ以上であるのが好ましく、３０ｍｍ以上であるのがより好ましい。
【００１２】
本発明の不織布は上述のような高捲縮繊維を主体とするものであるが、「主体」とは高捲縮繊維を５０ｍａｓｓ％以上含むことを意味し、高捲縮繊維が多ければ多いほど、伸縮性に優れ、屈曲部の動き及び／又は皮膚の凹凸に対応でき、皮膚と密着して皮膚から剥離することがないため、７０ｍａｓｓ％以上含むのがより好ましく、９０ｍａｓｓ％以上含むのが更に好ましく、１００ｍａｓｓ％高捲縮繊維からなるのが最も好ましい。
【００１３】
なお、高捲縮繊維以外の繊維は特に限定するものではないが、高捲縮繊維が潜在捲縮繊維の捲縮を発現させたものである場合、潜在捲縮繊維の捲縮を発現させる際の熱によって溶融しない繊維であるのが好ましく、例えば、ポリエステル系繊維（ポリエチレンテレフタレート繊維、ポリブチレンテレフタレート繊維、ポリトリメチレンテレフタレート繊維など）、ポリオレフィン系繊維（ポリエチレン繊維、ポリプロピレン繊維など）、ポリアミド系繊維（６ナイロン繊維、６６ナイロン繊維など）、ポリビニルアルコール繊維、アクリル繊維等の合成繊維、又はコットンやレーヨン等のセルロース系繊維を含むことができる。
【００１４】
本発明の不織布は高捲縮繊維を主体とするものであれば良く、その製造方法は特に限定するものではないが、例えば、潜在捲縮繊維を主体とする繊維ウエブをカード法、エアレイ法などの乾式法、湿式法、又はスパンボンド法などの直接法により形成した後、ニードルや水流などの流体で絡合し、形態維持性を付与する。
【００１５】
また、流体により絡合すると、強度維持性に優れているため好適である。なお、この絡合条件が強いと、繊維同士の絡合が強くなり、曲げ剛性が高くなり、使用時の違和感が強くなる傾向があるため、適宜絡合条件を調整するのが好ましい。例えば、水流によって絡合する場合には、段階的に水圧を高くして絡合するのが好ましい。特に、水圧は高くても３ＭＰａとするのが好ましい。また、絡合させる前に、水と繊維ウエブとの馴染みを良くするために、シャワー等により、繊維ウエブを湿らすのが好ましい。なお、流体絡合に使用する繊維ウエブを搬送する支持体は不織布の地合いを乱すことがないように、５０〜１００メッシュのプラスチック製又は金属製の平織り又は綾織りネットを使用するのが好ましい。
【００１６】
次いで、絡合した繊維ウエブに対して加熱処理を施し、潜在捲縮繊維の捲縮を発現させて、不織布を製造することができる。なお、加熱手段としては、例えば、熱風ドライヤー、赤外線ランプ、加熱ロールなどを挙げることができるが、繊維同士の接合が強くなり、曲げ剛性が高くなる結果、使用時の違和感が強くなる傾向があるため、熱風ドライヤー、赤外線ランプなどの固体による強力な圧力がかからない条件下で実施するのが好ましい。特に、潜在捲縮繊維が十分に捲縮を発現し、伸縮性に優れるように、捲縮の発現による繊維ウエブの収縮分を見込んでオーバーフィードしながら加熱し、捲縮を発現させるのが好ましい。
【００１７】
本発明の皮膚貼付基布は上述のような不織布からなるが、換算曲げ剛性Ｂｃが５．０×１０−４ｇｆ・ｃｍ２／ｃｍ／（ｇ／ｍ２）以下である。この換算曲げ剛性Ｂｃが５．０×１０−４ｇｆ・ｃｍ２／ｃｍ／（ｇ／ｍ２）よりも高いと使用時の違和感が強くなる傾向があるためである。好ましい換算曲げ剛性Ｂｃは４．０×１０−４ｇｆ・ｃｍ２／ｃｍ／（ｇ／ｍ２）以下であり、より好ましい換算曲げ剛性Ｂｃは３．５×１０−４ｇｆ・ｃｍ２／ｃｍ／（ｇ／ｍ２）以下であり、最も好ましい換算曲げ剛性Ｂｃは３．０×１０−４ｇｆ・ｃｍ２／ｃｍ／（ｇ／ｍ２）以下である。
【００１８】
この換算曲げ剛性は次の式から算出される値である。
Ｂｃ＝Ｂｒ／Ｍ
ここで、Ｂｒはたて方向の曲げ剛性とよこ方向の曲げ剛性の算術平均曲げ剛性（単位：ｇｆ・ｃｍ２／ｃｍ）を表し、Ｍは目付（単位：ｇ／ｍ２）を表す。なお、たて方向とは不織布生産時の流れ方向を指し、よこ方向とは不織布生産時の幅方向を指す。この曲げ剛性は皮膚貼付基布（不織布）を曲げた時の剛性であるが、皮膚貼付基布（不織布）の目付が大きくなると、曲げ剛性も大きくなり、目付と曲げ剛性とは比例関係があるため、曲げ剛性の目付の影響を排除するために、本発明においては、算術平均曲げ剛性を目付で除している。
【００１９】
この算術平均曲げ剛性Ｂｒは純曲げ試験機（カトーテック（株）製、ＫＥＳ−ＦＢ２）を用いて、「風合い評価の標準化と解析第２版」（川端季雄ら著、風合い計量と規格化研究委員会編）の第２７〜２８頁に記載の方法により測定される値である。即ち、試料の不織布（皮膚貼付基布）を幅１ｃｍの間隔で長さ２０ｃｍにわたってチャックに把持し、曲率Ｋ＝−２．５〜２．５ｃｍ−１の範囲において、変形速度０．５０ｃｍ−１／ｓｅｃ．で等速度曲率の純曲げを行い、この際の曲げモーメントを測定することにより、単位長さ当たりの曲げ剛性（ｇｆ・ｃｍ２／ｃｍ）を求める計測を、不織布（皮膚貼付基布）のたて方向、よこ方向について、それぞれ３回づつ行い、その算術平均した値である。
【００２０】
目付Ｍは１ｍ２あたりの質量であり、ＪＩＳ  Ｌ  １０８５：1998  ６．２  単位面積当たりの質量に規定する方法により得られる値である。
【００２１】
なお、目付にかかわらず、曲げ剛性が低く、使用時の違和感が小さいように、算術平均曲げ剛性は０．０５０ｇｆ・ｃｍ２／ｃｍ以下であるのが好ましく、０．０４５ｇｆ・ｃｍ２／ｃｍ以下であるのがより好ましい。
【００２２】
また、目付は皮膚貼付基布の地合いが優れているように、３０ｇ／ｍ２以上であるのが好ましく、４０ｇ／ｍ２以上であるのがより好ましい。他方で、目付が高いと曲げ剛性が高くなり、使用時の違和感が強くなるため、１２０ｇ／ｍ２以下であるのが好ましく、１００ｇ／ｍ２以下であるのがより好ましい。
【００２３】
更に、皮膚貼付基布の厚さが厚いと、曲げ剛性が高くなり、使用時の違和感が強くなる傾向があるため、１．０ｍｍ以下であるのが好ましく、０．８ｍｍ以下であるのがより好ましい。なお、この「厚さ」は圧縮弾性試験機を用い、接触面積５ｃｍ２、荷重０．９８Ｎ｛１００ｇｆ｝の条件で測定した値である。
【００２４】
なお、皮膚貼付基布（不織布）における繊維配向がたて方向に偏っていると、たて方向における曲げ剛性が大きくなり、使用時に違和感を感じやすくなる傾向があるため、皮膚貼付基布（不織布）における（たて方向の引張り強さ）の（よこ方向の引張り強さ）に対する比は８／１〜０．５／１であるのが好ましく、４／１〜１／１であるのがより好ましい。
【００２５】
なお、引張り強さは、不織布（皮膚貼付基布）から巾が５０ｍｍ、長さが３００ｍｍの試料片を採取し、定速伸長型引張試験機（オリエンテック社製、テンシロン）を用い、試料片が破断するまでの最大荷重を測定する。なお、つかみ間隔２００ｍｍ、引張速度５００ｍｍ／分の条件で測定する。この最大荷重の測定を不織布（皮膚貼付基布）の機械方向（たて方向）、及びそれに直交する方向（よこ方向）について、それぞれの方向について３点づつ測定し、これら最大荷重を算術平均し、引張り強さとする。
【００２６】
なお、前述の通り、目付が低ければ低いほど、曲げ剛性が低くなる傾向があるため、目付を低くして曲げ剛性を低くするということも考えられるが、その場合には皮膚貼付基布の地合いが悪くなり、膏体の抜け、化粧液の脱落、意匠性の低下などの問題が生じやすいため、地合いも優れているのが好ましい。具体的には、次に定義する平均地合指数が０．２５以下であるのが好ましく、０．２２以下であるのがより好ましく、０．２０以下であるのが更に好ましい。
【００２７】
平均地合指数は特願平１１−１５２１３９号に記載されている方法により得られる値であり、次のようにして得られる値である。
（１）光源から被測定物（皮膚貼付基布）に対して光を照射し、照射された光のうち、被測定物の所定領域において反射された反射光を受光素子によって受光して輝度情報を取得する。
（２）被測定物の所定領域を画像サイズ３ｍｍ角、６ｍｍ角、１２ｍｍ角、２４ｍｍ角に等分割して、４つの分割パターンを取得する。
（３）得られた各分割パターン毎に等分割された各区画の輝度値を輝度情報に基づいて算出する。
（４）各区画の輝度値に基づいて、各分割パターン毎の輝度平均（Ｘ）を算出する。
（５）各分割パターン毎の標準偏差（σ）を求める。
（６）各分割パターン毎の変動係数（ＣＶ）を次の式により算出する。
【００２８】
変動係数（ＣＶ）＝（σ／Ｘ）×１００
ここで、σは各分割パターン毎の標準偏差を示し、Ｘは各分割パターン毎の輝度平均を示す。
（７）各画像サイズの対数をＸ座標、当該画像サイズに対応する変動係数をＹ座標とした結果得られる座標群を、最小二乗法により一次直線に回帰させ、その傾きを算出し、この傾きの絶対値を地合指数とする。
（８）この地合指数の測定を３回繰り返し行い、その平均値を平均地合指数とする。
【実施例】
【００２９】
以下に、本発明の実施例について特定条件を挙げて説明するが、これら条件は説明の理解を容易とするための例示に過ぎず、本発明は、これら特定条件にのみ限定されるものではなく、本発明の目的の範囲内で設計変更及び変形を行い得る。
【００３０】
（実施例１）
ポリエステル／低融点ポリエステルの組み合わせでサイドバイサイド型に構成された潜在捲縮繊維Ａ（繊度１．１ｄｔｅｘ、繊維長４４ｍｍ）を１００ｍａｓｓ％用いて、カード機にかけてクロスラッパーによりクロスレイウエブを形成した後、９０メッシュのポリエステル製綾織ネット（支持体）を用いて、２０ｍ／ｍｉｎ．で搬送しながら水流により絡合した。なお、水流絡合の条件は次の通りとした。
１．シャワー（片面「Ａ面」とする）
２．ノズル径０．１３ｍｍ、ノズルピッチ０．６ｍｍのノズルプレートから２ＭＰａ（Ａ面）
３．ノズル径０．１３ｍｍ、ノズルピッチ０．６ｍｍのノズルプレートから２．５ＭＰａ（Ａ面）
４．ノズル径０．１３ｍｍ、ノズルピッチ０．６ｍｍのノズルプレートから３ＭＰａ（Ａ面の反対面）
【００３１】
次いで、水流絡合不織布を１１０℃で乾燥した後、オーバーフィードしながら、熱風ドライヤーによる温度１８５℃での熱処理を約１５秒間加えることによって、潜在捲縮繊維の捲縮を発現させ、最終的な目付が７０ｇ／ｍ２である皮膚貼付基布を得た。
【００３２】
（実施例２）
実施例１と同じ潜在捲縮繊維Ａに加えて、ポリエステル／低融点ポリエステルの組み合わせでサイドバイサイド型に構成された潜在捲縮繊維Ｂ（繊度２．２ｄｔｅｘ、繊維長５１ｍｍ）を用意し、潜在捲縮繊維Ａと潜在捲縮繊維Ｂとを７０：３０の質量比率で混綿したこと以外は実施例１と同様にして、目付が５９ｇ／ｍ２の皮膚貼付基布（平均繊度：１．３ｄｔｅｘ）を得た。
【００３３】
（実施例３）
目付を１００ｇ／ｍ２としたこと以外は実施例１と同様にして、皮膚貼付基布を得た。
【００３４】
（実施例４）
実施例１と同じ潜在捲縮繊維Ａに加えて、ポリエステル／低融点ポリエステルの組み合わせでサイドバイサイド型に構成された潜在捲縮繊維Ｃ（繊度１．７ｄｔｅｘ、繊維長５１ｍｍ）を用意し、潜在捲縮繊維Ａと潜在捲縮繊維Ｃとを５０：５０の質量比率で混綿したこと以外は実施例１と同様にして、目付９８ｇ／ｍ２の皮膚貼付基布（平均繊度：１．３ｄｔｅｘ）を得た。
【００３５】
（比較例１）
実施例２と同じ潜在捲縮繊維Ｂを１００ｍａｓｓ％用いたこと以外は、実施例１と同様にして、目付８０ｇ／ｍ２の皮膚貼付基布を得た。
【００３６】
（比較例２）
実施例２と同じ潜在捲縮繊維Ｂを１００ｍａｓｓ％用いたこと以外は、実施例１と同様にして、目付１００ｇ／ｍ２の皮膚貼付基布を得た。
【００３７】
（比較例３）
実施例２と同じ潜在捲縮繊維Ｂに加えて、実施例４と同じ潜在捲縮繊維Ｃとを７０：３０の質量比率で混綿したこと以外は実施例１と同様にして、目付９８ｇ／ｍ２の皮膚貼付基布（平均繊度：２．０ｄｔｅｘ）を得た。
【００３８】
（比較例４）
水流絡合の条件を次のようにしたこと以外は実施例１と同様にして、目付７２ｇ／ｍ２の皮膚貼付基布を得た。
１．シャワーをすることなく、ノズル径０．１３ｍｍ、ノズルピッチ０．６ｍｍのノズルプレートから４ＭＰａ（Ａ面）
２．ノズル径０．１３ｍｍ、ノズルピッチ０．６ｍｍのノズルプレートから４Ｍａ（Ａ面の反対面）
【００３９】
（物性評価）
前述の手順に従って、引張り強さ、曲げ剛性、換算曲げ剛性Ｂｃ、及び平均地合指数を、それぞれの皮膚貼付基材について計測した。この結果は表１、２の通りであった。
【００４０】
【表１】
0005661371.tif 000002
＃：Ｎ／５ｃｍ幅（単位）
【００４１】
【表２】
0005661371.tif 000003
＃：ｇｆ・ｃｍ２／ｃｍ（単位）
＊：ｇｆ・ｃｍ２／ｃｍ／（ｇ／ｍ２）（単位）
【００４２】
表２から、本発明の皮膚貼付基布は平均曲げ剛性が０．０４３ｇｆ・ｃｍ２／ｃｍ以下と小さいばかりでなく、換算曲げ剛性Ｂｃが４．４×１０−４ｇｆ・ｃｍ２／ｃｍ／（ｇ／ｍ２）以下と曲げ剛性が小さく、使用時に、容易に変形して皮膚に密着できる違和感のない皮膚貼付基布であった。また、平均地合指数が０．２２以下と地合いも優れるものであった。
【産業上の利用可能性】
【００４３】
本発明の皮膚貼付基布は使用時に違和感のないものであるため、薬効成分を含む膏体を塗布して外用貼付薬を構成するための皮膚貼付基布、化粧用ゲルを塗布して顔面パック材を構成するための皮膚貼付基布、又は化粧液を含浸して顔面パック材を構成するための皮膚貼付基布として好適に使用できる。